【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
式            
−Ｃ（Ｏ）（ＣＨ2）14Ｃ（Ｏ）ＮＨ（ＣＨ2）nＮＨ−    （Ｉ）
の８〜９２モルパーセント繰り返し単位と
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０および１２から選択される整数である、コポリアミド。
【請求項２】
Ａ）式
−Ｃ（Ｏ）（ＣＨ2）14Ｃ（Ｏ）ＮＨ（ＣＨ2）nＮＨ−    （Ｉ）
の８〜９２モルパーセント繰り返し単位と
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０または１２から選択される整数である、コポリアミドと；
Ｂ）０〜６０重量％の少なくとも１つの強化剤；
Ｃ）０〜３０重量パーセントの少なくとも１つのポリマー強靱化剤；
Ｄ）０〜１０重量パーセントの機能性添加剤
からなる群から選択される少なくとも１つの成分と
を含む熱可塑性組成物であって、
Ａ）、Ｂ）、Ｃ）、およびＤ）の前記重量パーセントが、前記熱可塑性組成物の総重量を基準とし、かつ群Ｂ）、Ｃ）およびＤ）の少なくとも１つの成分が少なくとも０．１重量パーセントで存在する熱可塑性組成物。
【請求項３】
（Ａ）式
−Ｃ（Ｏ）（ＣＨ2）14Ｃ（Ｏ）ＮＨ（ＣＨ2）nＮＨ−    （Ｉ）
の８〜９２モルパーセント繰り返し単位と；
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０または１２から選択される整数である、コポリアミドと；
（Ｂ）０〜３０重量パーセントの少なくとも１つのポリマー強靱化剤と；
（Ｄ）０〜１０重量パーセント熱安定剤と；
（Ｅ）０〜２０重量パーセントの可塑剤と
を含むチュービングであって；
（Ａ）、（Ｂ）、ならびに（Ｄ）および（Ｅ）の前記重量パーセントが、前記熱可塑性組成物の総重量を基準とするチュービング。
【請求項４】
射出成形熱可塑性物品での耐塩性を提供するための；式
−Ｃ（Ｏ）（ＣＨ2）14Ｃ（Ｏ）ＮＨ（ＣＨ2）nＮＨ−    （Ｉ）；
−Ｃ（Ｏ）（ＣＨ2）16Ｃ（Ｏ）ＮＨ（ＣＨ2）nＮＨ−    （ＩＩ）；
および（Ｉ）と（ＩＩ）との混合物からなる群から選択される繰り返し単位から本質的になる、ｎが、４、６、１０または１２から選択される整数である、ポリアミドまたはコポリアミドの使用。
【手続補正２】
【補正対象書類名】明細書
【補正対象項目名】０１５１
【補正方法】変更
【補正の内容】
【０１５１】
表１および２にリストされるデータは、実施例１〜３のコポリアミドのｔａｎデルタピーク値が０．２０未満であり、そしてすべての例が０．１５未満のｔａｎデルタピーク値を示すのに対して；ＰＡ６６／６１０コポリマーを含む表２の比較例がすべて０．１５よりも大きいｔａｎデルタピーク値を示し、そして比較例Ｃ−６およびＣ−７が０．３０よりも大きいｔａｎデルタピーク値を示すことを示す。より低いｔａｎデルタピーク値は、より高い結晶化度を示す。したがって、実施例１〜３のコポリアミドは、ＰＡ６６／６１０コポリマーよりも高い結晶化度値を示す。より高い結晶化度は、より高い温度でのより高い熱安定性および破裂圧力安定性につながる。ＰＡ６１０／６６は、ＰＡ６１４／６１６およびＰＡ６１６／６１８コポリマーと比較してはるかにより低い結晶化度を示す。
なお、本発明は、特許請求の範囲を含め、以下の発明を包含する。
１．式            
−Ｃ（Ｏ）（ＣＨ2）14Ｃ（Ｏ）ＮＨ（ＣＨ2）nＮＨ−    （Ｉ）
の８〜９２モルパーセント繰り返し単位と
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０および１２から選択される整数である、コポリアミド。
２．式（Ｉ）の８〜５０モルパーセント繰り返し単位と式（ＩＩ）の５０〜９２繰り返し単位とを有する１に記載のコポリアミド。
３．式（Ｉ）の４０〜５０モルパーセント繰り返し単位と式（ＩＩ）の５０〜６０繰り返し単位とを有する１に記載コポリアミド。
４．式（Ｉ）の８〜１２モルパーセント繰り返し単位と式（ＩＩ）の９２〜８８繰り返し単位とを有する１に記載のコポリアミド。
５．ｎが６である１に記載のコポリアミド。
６．ＡＳＴＭ−Ｄ６８６６方法で測定されるように少なくとも５０パーセントのモダン炭素を含む、炭素含有量を有する１に記載のコポリアミド。
７．前記繰り返し単位（Ｉ）および（ＩＩ）が、直鎖状アルカンの微生物酸化から誘導されるＣ１６およびＣ１８二酸から製造される１に記載のコポリアミド。
８．前記直鎖状アルカンが、大豆油、パーム油、ヒマワリ油、オリーブ油、綿実油、ピーナッツ油、ヒマシ油、キャノーラ油、およびコーンオイルからなる群から選択される植物油の水素化から誘導される７に記載のコポリアミド。
９．Ａ）式
−Ｃ（Ｏ）（ＣＨ2）14Ｃ（Ｏ）ＮＨ（ＣＨ2）nＮＨ−    （Ｉ）
の８〜９２モルパーセント繰り返し単位と
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０または１２から選択される整数である、コポリアミドと；
Ｂ）０〜６０重量％の少なくとも１つの強化剤；
Ｃ）０〜３０重量パーセントの少なくとも１つのポリマー強靱化剤；
Ｄ）０〜１０重量パーセントの機能性添加剤
からなる群から選択される少なくとも１つの成分と
を含む熱可塑性組成物であって、
Ａ）、Ｂ）、Ｃ）、およびＤ）の前記重量パーセントが、前記熱可塑性組成物の総重量を基準とし、かつ群Ｂ）、Ｃ）およびＤ）の少なくとも１つの成分が少なくとも０．１重量パーセントで存在する熱可塑性組成物。
１０．前記コポリアミドが、式（Ｉ）の８〜９２モルパーセント繰り返し単位と式（ＩＩ）の８〜９２繰り返し単位とを有する９に記載の熱可塑性組成物。
１１．前記コポリアミドが、式（Ｉ）の８〜５０モルパーセント繰り返し単位と式（ＩＩ）の５０〜９２繰り返し単位とを有する９に記載の熱可塑性組成物。
１２．前記コポリアミドが、式（Ｉ）の４０〜５０モルパーセント繰り返し単位と式（ＩＩ）の５０〜６０繰り返し単位とを有する９に記載の熱可塑性組成物。
１３．前記コポリアミドが、式（Ｉ）の８〜１２モルパーセント繰り返し単位と式（ＩＩ）の９２〜８８繰り返し単位とを有する８に記載の熱可塑性組成物。
１４．前記コポリアミドが６に等しいｎを有する８に記載の熱可塑性組成物。
１５．前記コポリアミド繰り返し単位（Ｉ）および（ＩＩ）が、直鎖状アルカンの微生物酸化から誘導されるＣ１６およびＣ１８二酸から製造される８に記載の熱可塑性組成物。
１６．前記直鎖状アルカンが、大豆油、パーム油、ヒマワリ油、オリーブ油、綿実油、ピーナッツ油、ヒマシ油、キャノーラ油、およびコーンオイルからなる群から選択される植物油の水素化から誘導される１５に記載の熱可塑性組成物。
１７．（Ａ）式
−Ｃ（Ｏ）（ＣＨ2）14Ｃ（Ｏ）ＮＨ（ＣＨ2）nＮＨ−    （Ｉ）
の８〜９２モルパーセント繰り返し単位と；
式
−Ｃ（Ｏ）（ＣＨ2）16Ｃ（Ｏ）ＮＨ（ＣＨ2）nＮＨ−    （ＩＩ）
の８〜９２モルパーセント繰り返し単位とから本質的になる、ｎが４、６、１０または１２から選択される整数である、コポリアミドと；
（Ｂ）０〜３０重量パーセントの少なくとも１つのポリマー強靱化剤と；
（Ｄ）０〜１０重量パーセント熱安定剤と；
（Ｅ）０〜２０重量パーセントの可塑剤と
を含むチュービングであって；
（Ａ）、（Ｂ）、ならびに（Ｄ）および（Ｅ）の前記重量パーセントが、前記熱可塑性組成物の総重量を基準とするチュービング。
１８．射出成形熱可塑性物品での耐塩性を提供するための；式
−Ｃ（Ｏ）（ＣＨ2）14Ｃ（Ｏ）ＮＨ（ＣＨ2）nＮＨ−    （Ｉ）；
−Ｃ（Ｏ）（ＣＨ2）16Ｃ（Ｏ）ＮＨ（ＣＨ2）nＮＨ−    （ＩＩ）；
および（Ｉ）と（ＩＩ）との混合物からなる群から選択される繰り返し単位から本質的になる、ｎが、４、６、１０または１２から選択される整数である、ポリアミドまたはコポリアミドの使用。